(57)【特許請求の範囲】
【請求項１】
キーパーと対向するように義歯床に植設され，上記キーパーに対して磁気吸引力により吸着する義歯アタッチメントにおいて，
上記義歯アタッチメントは，上記キーパーと対面する厚さ方向にＮ−Ｓ極が伸びる磁石層とヨークとよりなり，
また，上記ヨークは上記磁石層の厚さ方向に貫通する複数の磁路部と，上記磁石層の背面に設けたヨーク背面板とよりなることを特徴とする薄型義歯アタッチメント。
【請求項２】
請求項１において，上記磁路部は，上記磁石層を横断する複数の並列した板壁であることを特徴とする薄型義歯アタッチメント。
【請求項３】
請求項１において，上記磁路部は，上記磁石層を多角形又は円形に区画する格子壁であることを特徴とする薄型義歯アタッチメント。
【請求項４】
請求項１において，上記磁路部は柱状体であることを特徴とする薄型義歯アタッチメント。
【請求項５】
請求項１〜４のいずれか一項において，上記磁石層の厚みは０．０１〜１ｍｍであることを特徴とする薄型義歯アタッチメント。
【請求項６】
請求項１〜５のいずれか一項において，上記ヨークは外周部に，突起部又は粗面よりなる固定補助部を有することを特徴とする薄型義歯アタッチメント。
【請求項７】
請求項１〜６のいずれか一項において，上記ヨーク背面板には補強板が設けてあることを特徴とする薄型義歯アタッチメント。
【請求項８】
請求項１〜７のいずれか一項において，上記義歯アタッチメントは，キーパーに対面する吸着面のうち，磁石層とヨークとの境界部分は非磁性であり，他は軟磁性材料よりなる耐食性保護層を有していることを特徴とする薄型義歯アタッチメント。
【請求項９】
請求項１〜８のいずれか一項において，上記磁石層は，希土類磁石，白金系磁石，アルニコ磁石のいずれかであることを特徴とする薄型義歯アタッチメント。
【請求項１０】
請求項１〜９のいずれか一項において，上記ヨークは，耐食性軟磁性体であることを特徴とする薄型義歯アタッチメント。
【請求項１１】
請求項８において，上記補強板は貴金属，チタン，チタン合金，セラミックスの１種又は２種以上であることを特徴とする薄型義歯アタッチメント。
【請求項１２】
請求項１〜１１のいずれか一項において，上記磁石層は，蒸着法，スパッタリング法，イオンプレーティング法，ＣＶＤ法，溶射法，メッキ法のいずれかを用いて形成してあることを特徴とする薄型義歯アタッチメント。
【発明の詳細な説明】
【０００１】
【発明の属する技術分野】
本発明は，義歯をキーパーに対して安定に吸引保持することができ，かつ薄型の義歯アタッチメントに関する。
【０００２】
【従来の技術】
従来，磁気吸引力を利用した義歯としては，例えば，図１９，図２０に示されるものが提案されている。
上記義歯９０は，図１９に示すごとく歯槽９１内の歯根部９２に埋設した根面板９３０と，この中に埋め込まれたキーパー９３と，これに対向するようにホウロウ質の義歯部９５を設けたものである。
【０００３】
この義歯部９５は，その下方にプラスチックス等からなる義歯床９４を有し，該義歯床９４内には，上記キーパー９３に対面する位置に義歯アタッチメント８を有している。なお，図１９において，符号９６は歯肉，９９は上アゴにおける対咬歯である。
【０００４】
次に，上記義歯アタッチメント８は，図２０に示すごとく，中央に配置され上下方向にＮ−Ｓ極が伸びる厚肉板状の磁石層８１と，該磁石層８１の上面及び側周面にキャップ状に配置した耐食性軟磁性体からなるキャップヨーク８２とを有する。また，上記磁石層８１の底部には耐食性軟磁性材料よりなるディスクヨーク８３が配置されている。また，該ディスクヨーク８３とキャップヨーク８２との間には，非磁性材料よりなるシールドリング８５が設けてある。そして，これらは一体的に溶接固定されている。
【０００５】
【発明が解決しようとする課題】
ところで，上記義歯アタッチメント８は，小さい義歯床９４の中にしかもキーパー９３と対面配置するものであるため，できるだけ薄型であることが切望されている。そのため，義歯アタッチメントにおいては，仮に僅か０．１〜０．３ｍｍといった極めて小さい寸法を縮小するだけであっても，それは義歯を良好に施工するために大いに役立つこととなる。
【０００６】
即ち，従来の義歯アタッチメント８は，その高さが約１．５ｍｍあり，キーパー９３と義歯アタッチメント８の合計高さは約２．５ｍｍある。
また，図２１に示すごとく，上記義歯９０は，対咬歯（上歯）９９との咬み合わせ状態を考慮しなければならない。そこで，対咬歯を一部削除する方法もあるが，余り大きく削ることはできない。
【０００７】
そこで，義歯９０側の高さを出来るだけ小さくする必要があるが，図２２に示すごとく，義歯アタッチメントとキーパーとの間の吸引力は，義歯アタッチメントとキーパーとの合計高さを大きくしないと大きくならない。そして，合計高さが２．５ｍｍ以上では吸引力はほぼ一定となる。
【０００８】
そのため，吸引力の大きい義歯アタッチメントを作製するには，上記合計高さは，少なくとも，大きな吸引力が得られる高さの下限である，約２．５ｍｍが必要とされている。
また，上記キーパーは，口内において義歯アタッチメントとの間の必要な吸引力を確保するためには，約１ｍｍが必要である。
【０００９】
それ故，上下両歯の咬み合わせと上記吸引力とを満足させるための対策として，歯根部９２の上部側を削除すると共にこれに歯槽９１を設け，この中に根面板９３０を埋設し，さらにその上にキーパー９３を配設する方法が採用されている。
【００１０】
しかし，上記歯根部９２は，あご骨にあり，かつ小さいものである。また，上記歯根部９２に根面板９３０を埋設する必要があるため，歯根部９２中にある歯ずい９２０（図５参照）を完全に除去する必要もある。
そのため，従来は，殆どの場合，歯ずいを除去した無歯ずい歯にしか，義歯アタッチメントを装着できなかった。
【００１１】
そこで，義歯装着に当たっては，上記義歯アタッチメントを出来るだけ薄型にすることが切望されている。
また，薄型化することによって，上記根面板，その埋め込み加工が不要となり，更には歯ずいの除去作業も必要となるなど，義歯装着作業が容易となり，義歯の普及が一層促進されると考えらる。
【００１２】
本発明はかかる従来の問題点に鑑み，薄型で，かつ磁気吸引力が高い義歯アタッチメントを提供しようとするものである。
【００１３】
【課題を解決するための手段】
本発明はキーパーと対向するように義歯床に植設され，上記キーパーに対して磁気吸引力により吸着する義歯アタッチメントにおいて，
上記義歯アタッチメントは，上記キーパーと対面する厚さ方向にＮ−Ｓ極が伸びる磁石層とヨークとよりなり，
また，上記ヨークは上記磁石層の厚さ方向に貫通する複数の磁路部と，上記磁石層の背面に設けたヨーク背面板とよりなることを特徴とする薄型義歯アタッチメントにある。
【００１４】
本発明において最も注目すべきことは，義歯アタッチメントが厚さ方向（キーパー対面方向）にＮ−Ｓ極が伸びる磁石層とヨークとからなり，かつ該ヨークは磁石層を貫通する磁路部とヨーク背面板とよりなることである。
【００１５】
上記磁路部は，上記磁石層を横断する複数の並列した板壁とすることができる。
また，上記磁路部は，上記磁石層を三角形，四角形，六角形等の多角形，或いは真円，楕円等の円形に区画する格子壁であるとすることもできる。
上記磁路部は柱状体とすることができる。
【００１６】
上記磁石層の厚みは０．０１〜１ｍｍであることが好ましい。０．０１ｍｍ未満では義歯アタッチメントの吸着面およびキーパー吸着面の微細な凹凸が，磁石層，ヨーク，キーパーで形成する磁路におけるエアギャップ（空隙）となり，このエアギャップで磁気回路が不完全になって吸着力が十分出ないおそれがある。一方，１ｍｍを越えると全体の高さが大きくなり，アタッチメントの義歯内に占める体積が大きくなって有髄歯に使用できないおそれがある。
上記ヨークは外周部に，突起部又は粗面よりなる固定補助部を有することが好ましい。これにより，義歯アタッチメントを確実に義歯床に固定することができる。
【００１７】
上記ヨーク背面板には補強板が設けてあることが好ましい。これにより義歯アタッチメントの強度を向上させることができる。
上記補強板は貴金属，チタン，チタン合金，セラミックスの１種又は２種以上であることが好ましい。これらは，口腔内における耐食性と咬合の際の荷重に耐える強度を有する点で優れている。
【００１８】
上記義歯アタッチメントは，キーパーに対面する吸着面のうち，磁石層とヨークとの境界部分は非磁性であり，他は軟磁性材料よりなる耐食性保護層を有していることが好ましい。これにより，磁石層の耐食性を一層向上させることができる。
【００１９】
上記磁石層は，希土類磁石，白金系磁石，アルニコ磁石のいずれかであることが好ましい。これらは，磁気吸引力が大きく，優れた義歯アタッチメントを構成する。
また，特に上記磁石層として，例えば最大エネルギー積が１０ＭＧＯｅ（メガ・ガウス・エルステッド）以上である希土類磁石を用いることが好ましい。これにより，約５００ｇ以上の磁気吸引力を発揮することができる。
かかる磁石層としては，Ｓｍ２  Ｃｏ１７，Ｓｍ−Ｃｏ系合金，Ｎｄ−Ｆｅ−Ｂ系合金などがある。
【００２０】
ヨークは，耐食性軟磁性体を用いることが好ましい。また，かかる耐食性軟磁性体としては，飽和磁束密度１３０００Ｇ以上，透磁率３０００以上のものを用いることが好ましい。かかる特性を有するヨークの耐食性軟磁性体としては，１９Ｃｒ−２Ｍｏ−Ｔｉ鋼，１３Ｃｒ−２Ｍｏ鋼，１７Ｃｒ−２Ｍｏ鋼，純鉄などがある。
【００２１】
また，磁石層の外側には側面板を設けることが好ましい。これにより，耐食性，磁気効率の向上を図ることができる。
上記側面板としては，上記ヨークと同様の材質を用いることが好ましい。
【００２２】
上記磁石層は，蒸着法，スパッタリング法，イオンプレーティング法，ＣＶＤ法，溶射法，メッキ法のいずれかを用いて形成することが好ましい。これにより，磁石層を所望する厚み，幅に任意に形成することができる。
また，上記キーパーとしては，耐食性軟磁性体を用いる。該耐食性軟磁性体としては，例えば上記ヨークと同様の材料を用いる。
【００２３】
また，隣接する磁路部間の間隔，つまり磁石層の幅は０．０１〜１ｍｍとすることか好ましい。０．０１ｍｍ未満では磁束数が少なくなって吸引力が低下する。一方，１ｍｍを越えると上記磁気セルの数が少なくなり吸引力が低下するおそれがある。
【００２４】
また、薄型義歯アタッチメントとキーパーとの密着性を一層強化するために，薄型義歯アタッチメントがキーパーに対向する吸着面を凹面とし，併せてキーパーの薄型義歯アタッチメントに対向する被吸着面を凸面となるように構成することもできる。
【００２５】
次に，本発明の作用につき説明する。
本発明の薄型義歯アタッチメントにおいては，キーパーと対面する厚さ方向にＮ−Ｓ極が形成してある磁石層とヨークとよりなり，該ヨークは磁石層の厚さ方向に貫通して設けた複数の磁路部と磁石層の背面に設けたヨーク背面板とを有している。
【００２６】
そのため，磁石層から発生する磁束は，図６に示すごとく，上記ヨーク背面板から各磁路部を経て，キーパーと対面する吸着面を経て再び磁石層に入る磁気ループを形成する。そして，この磁気ループは，複数の磁路部によって複数経路形成される。
【００２７】
そのため，複数の磁気セルが形成された状態となり，この複数の磁気セルによる吸引力によって，義歯アタッチメントとキーパーとが強力に吸着されることになる。それ故，大きな磁気吸引力を得ることかできる。また，この磁気セルの数が増加すればする程，義歯アタッチメントの吸着力をその義歯アタッチメントの体積で除した単位体積当たりの磁気吸引力が増大する（図１７）。
そのため，義歯アタッチメントの吸着面の面積を同じとしたとき，磁路部の数が多い程磁気吸引力の効率が増大することとなる。
【００２８】
また，このように，磁路部数を大きくすることによって磁気吸引力を大きく出来るため，磁石層の厚みを小さくすることができる。
それ故，義歯アタッチメントの磁石層を薄型とすることができる。
【００２９】
また，磁石層の背面と外側面は，ヨークの一部である上記ヨーク背面板及び側面板によって囲まれているので，磁石層の耐食性を向上させることができる。なお，上記側面板も，上記磁路部と同様に磁気ループを形成する。
【００３０】
したがって，本発明によれば，薄型で，かつ磁気吸引力が高い義歯アタッチメントを提供することができる。
【００３１】
【発明の実施の形態】
実施例１
本発明の実施例にかかる薄型義歯アタッチメントにつき，図１〜６を用いて説明する。
本例の義歯アタッチメント１は，図１〜図５に示すごとく，歯根部９２に歯科用セメントにより接合したキーパー３と対向するように，義歯床９４に植設されている。該義歯アタッチメント１は，上記キーパー３と対面する方向である，厚さ方向にＮ−Ｓ極が伸びる多数の四角形状の磁石層１１とヨーク２とよりなる（図３，図４）。
【００３２】
そして，上記ヨーク２は，上記磁石層１１の厚さ方向に貫通する複数の磁路部２１と，磁石層１１の背面に設けたヨーク背面板２２と，磁石層１１の外側面を覆う側面板２３とよりなる。
【００３３】
このヨークは，耐食性軟磁性材料の１９Ｃｒ−２Ｍｏ−Ｔｉ鋼（ＳＵＳ４４４）により一体形成されている。
上記磁路部２１は，磁石層１１を四角形の格子状に区画する格子壁であり，吸着面２０においては露出している（図２，図４）。
【００３４】
本例において，磁石層１２は２００μｍ角のＰｔ−Ｃｏ磁石よりなり，厚みは１００μｍである。ヨーク２における磁路部２１は，幅４０μｍで，横幅方向に１０本，縦幅方向に１４本設けてある。そして，その間に，上記磁石層１２を入れるための，一辺が２００μｍの正方形凹所を有する。この凹所の深さは１００μｍである。本例の磁気セルの数は１６１である。
【００３５】
また，ヨーク背面板２２は厚みが３０μｍで，磁石層１１の全背面に設けてある。側面板２３は厚みが１３０μｍ，幅が２２０μｍである。また，義歯アタッチメントの横幅は４ｍｍ，縦幅は３ｍｍ，厚みは１３０μｍである。
【００３６】
上記磁石層１１は，上記ヨークにおける磁路部２１とヨーク背面板２２及び側面板２３によって形成される四角形状の凹所内に，スパッタリング方法により形成したものである。
また，本例におけるキーパー３は，厚みが５０μｍであり，義歯アタッチメント１の吸着面２０と同じ面積を有する。
【００３７】
上記義歯アタッチメント１は，義歯床９４内に設置してある。キーパー３は，歯根部９２の上部に固定してある。
本例において，上記義歯アタッチメント１とキーパー３との吸引力は３５０ｇｆであった。
【００３８】
ここで，義歯アタッチメントの吸引力の測定方法について説明する。義歯アタッチメント１とキーパー３との磁気吸引力は，最大５ｋｇｆまで測定可能なロードセルを用い，  インストロン型引張試験機を用いて測定した。測定の手順は次の通りである。
【００３９】
まず，  義歯アタッチメントを５ｍｍの立法体からなる硬質ゴムの下面にシアノアクリレート系樹脂（通称、瞬間接着剤という。）を用いて貼りつける。上記硬質ゴムの上面の中心にはナイロン糸が付けられており，同ナイロン糸を上方向に引張れるように設置する。
【００４０】
そして、キーパー側は、キーパー用軟磁性材料を用いて同試験機台に固定し，  上記義歯アタッチメントと磁気吸着させた状態で上記ナイロン糸を引張試験機により上方向に引張ることにより，  吸引力を測定した。なお、以下に説明する実施例にて示す吸引力は，  全てこの方法で測定したものである。
【００４１】
次に，本例の作用効果につき説明する。
図６に示すごとく，磁石層１１から発生する磁束は，同図に矢印で示すごとく，ヨーク背面板２２から各格子状の磁路部２１内に入り，吸着面２０を経て再び磁石層１１内に入る磁気ループを形成する。このとき，吸着面２０を出た磁束は，キーパー３内を経由して磁石層１１内に入る。それ故，義歯アタッチメント１とキーパー３との間に磁気吸引力が働き，両者が吸着される。
【００４２】
そして，上記磁気ループは，全ての格子状の磁路部２１において形成される。そのため，１６１個の磁気セルが形成された状態となり，この多数の磁気セルによる吸引力によって義歯アタッチメント１とキーパー３とが強固に吸着される。また，上記磁気ループは側面板２３においても形成される。
【００４３】
上記のごとく，本例によれば，従来では全く考えられなかった，僅か１００μｍという薄型の磁石層を用いて，吸引力の大きい義歯アタッチメントを得ることができる。
また，磁石層１１の背面と外側面とは，上記材料のヨーク背面板２２，側面板２３によって囲まれているので，磁石層１１の耐食性を向上させることができる。
【００４４】
また，本例の義歯アタッチメント１は，上記のごとく，その厚み（磁石層＋ヨーク背面板）が僅か１３０μｍであり，キーパー３の厚みも僅か５０μｍである。
そのため，両者の合計厚みは，僅か１８０μｍであり，前記従来例（合計厚み３５００μｍ）の約２０分の１の厚みであり，超薄型である。
【００４５】
したがって，図５Ａ，Ｂに示すごとく，キーパー３を設けるに当たって，歯根部９２の上部を，従来のごとく多量に削除する必要がない（図２１と比較）。
また，そのため，歯根部９２内の歯ずい９２０を除去する必要もない。
それ故，義歯装着の加工作業，口内作業が極めて容易となる。
【００４６】
実施例２
本例の義歯アタッチメントは、実施例１に示した格子状の磁路部を有し，横幅４ｍｍ，縦幅は３ｍｍ，厚みは１３０μｍからなる義歯アタッチメントの全体をプレスにより曲率半径３０ｍｍに曲面加工を施したものである。この曲面は，義歯アタッチメントのキーパーに対向する吸着面が凹面となるように加工し、対向するキーパーはこれと密着するように同じ曲率で凸面に加工されている。
【００４７】
この結果、本例においても実施例１と同様に義歯アタッチメントとキーパーとの磁気吸引力は３５０ｇｆであった。この実施例における義歯アタッチメントでは吸着面を曲面としているので，側方向からの力に対して義歯アタッチメントとキーパーがずれにくくなるという効果を奏している。
【００４８】
実施例３
本例の義歯アタッチメント１は，図７〜図１０に示すごとく，磁石層１２を横断する多数の板壁状の磁路部２１０を設けたものである。
【００４９】
上記磁路部２１０は，１４列並列しており，この磁路部２１０によって１５本の細長板状の磁石層１２が区画形成されている。
また，上記側面板２３の側面には，図１０に示すごとく，突起部よりなる固定補助部２９を有する。
【００５０】
次に，上記義歯アタッチメント１において，磁石層１２は，厚み１００μｍ，幅２００μｍ，長さ２．５ｍｍのＰｔ−Ｃｏ磁石よりなる。また，ヨーク２は，磁路部２１０，ヨーク背面板２２，側面板２３が耐食性軟磁性材料のＳＵＳ４４４により一体形成されている。上記磁路部２１０は，厚みが１００μｍ，幅が５０μｍである。
【００５１】
ヨーク背面板２２は厚みは３０μｍで，磁石層１２の全背面に設けてある。側面板２３は，厚みが１３０μｍ，幅が２２０μｍである。磁路部２１０は１４本ある。そのため磁気セルの数は１５となる。
また，義歯アタッチメント１の横幅は４ｍｍ，縦幅は３ｍｍ，厚みは１３０μｍである。
その他は，実施例１と同様である。
【００５２】
本例においては，義歯アタッチメント１とキーパー３との間の吸引力は，３２５ｇであった。
また，本例の義歯アタッチメント１は，ヨークの側面板２３に上記固定補助部２９を有する。そのため，義歯アタッチメント１を義歯床９３に植設した場合，上記固定補助部２９が義歯床９３内に喰い込んだ状態で固定される。それ故，義歯アタッチメント１を義歯床９３に強固に固定できる。
本例においても，実施例１と同様の効果を得ることができる。
【００５３】
実施例４
本例の義歯アタッチメントは，図１１及び図１２に示すごとく，磁石層１３が六角形となるように区画するハニカム状の磁路部２１１を設けたものである。
本例において、磁石層１３は６列×９行からなり合計５４個形成されている。そして、一個の磁石層１３は一辺２３０μｍからなる六角形の断面形状を有し，厚み２００μｍのＦｅ−Ｐｔ磁石よりなる。また，ヨーク２は，実施例２と同様に磁路部２１１，ヨーク背面板２２と，図示しない側面板２３が耐食性軟磁性材料のＳＵＳ４４４により一体形成されている。上記磁路部２１は，厚み２００μｍ，幅が７０μｍである。
【００５４】
ヨーク背面板２２の厚みは７０μｍで，磁石層１３の全背面に設けてある。側面板２３は，厚みが２７０μｍである。磁気セルの数は５４となる。
その他は、実施例１と同様である。
本例においては，義歯アタッチメントとキーパーとの間の磁気吸引力は５６０ｇｆであった。
本例においても，実施例１と同様の効果を得ることができる。
【００５５】
実施例５
本例の義歯アタッチメント１は，図１３に示すごとく，磁石層１１０の間に多数の円柱状の磁路部２５を設けたものである。
本例において，上記磁路部２５は，直径２００μｍ，厚み８０μｍである。また，隣接する磁路部２５の間の間隔は３００μｍである。磁路部２５は，１ｍｍ２  当たり４個設けてある。その他は，実施例１と同様である。
本例においても，実施例１と同様の効果を得ることができる。
【００５６】
実施例６
本例の義歯アタッチメント１は，図１４に示すごとく，実施例１に示した格子状の磁路部を有する義歯アタッチメントにおいて，ヨーク背面板２２の背面に補強板４を設けた例である。補強板４は，ヨーク背面板２２に対してレーザビーム溶接により接合してある。
上記補強板４は，厚み１６０μｍのチタンよりなる。また，その他は，実施例２と同様である。
【００５７】
本例によれば，ヨーク背面板に補強板４を設けているので，義歯アタッチメントの強度が向上する。また，実施例１と同様の効果を有する。
【００５８】
実施例７
本例の義歯アタッチメント１は，図１５にその要部を示すごとく，実施例１の義歯アタッチメントにおいて，その吸着面２０の表面に軟磁性の耐食性保護層４５を設けた例である。また，耐食性保護層４５には磁石層１１の周縁に対面する部分に非磁性耐食材料４６を配設してある。
【００５９】
上記耐食性保護層４５としては軟磁性材料の高耐食性フェライト系ステンレス鋼（ＳＵＳ４４４）を用いた。また，上記非磁性耐食材料４６としては，高耐食性フェライト系ステンレス鋼（ＳＵＳ４４４）にＮｉおよびＣｒを添加することによって得られる改質材料とした，添加は，ＮｉＣｒ合金の膜をマスキングした保護層の上に蒸着し，エキシマレーザーで走査することにより部分的に溶融させ，保護層に溶け込ませることにより得た。
その他は実施例１と同様である。
【００６０】
本例においては，吸着面２０に上記耐食性保護層４５，非磁性耐食材料４６を設けている。それ故，吸着面２０の耐食性を向上させることができる。
また，耐食性保護層４５において，上記磁石層１１の周縁対応部分に非磁性耐食材料４６を設けてあるので，これを設けない場合に比較して吸引力が向上する。
【００６１】
即ち，上記耐食性保護層４５を設けることによって，耐食性が向上するが，一方これによってエアギャップが生じ若干吸引力が低下するおそれがある。しかし，本例では，上記の対応部分に非磁性耐食材料４６が設けてある。そのため，図１５に示すごとく，磁束が全てキーパー３の方へ回り込む磁気ループが形成される。それ故，耐食性保護層４５を設けても，義歯アタッチメント１とキーパー３との間の吸引力が高い。
【００６２】
実施例８
本例の義歯アタッチメント１は，図１６に示すごとく，ヨークの磁路部２１３が，磁石層１１の下面よりも突出して設けてあり，この磁路部２１３の下端部の周囲に耐食性保護層４５を設けた例である。また，耐食性保護層４５と磁路部２１３の下端外周との間には，磁路部２１３の下端部を取り囲むように非磁性耐食材料４６が設けてある。
【００６３】
上記耐食性保護層４５，非磁性耐食材料４６の材料は実施例５と同様である。その他は，実施例１と同様である。
本例においても，実施例５と同様の効果を得ることができる。
【００６４】
実施例９
本例は，磁気セル数と単位体積当たりの吸引力（図１７），義歯アタッチメント及びキーパーの合計高さと吸引力（図１８）との関係につき測定した。
【００６５】
即ち，図１７に示す磁気セルと単位体積当たりの吸引力との関係は，実施例１に示した格子状の磁石層１１を用い，その磁気セル数Ｎを種々に変化させた場合と，義歯アタッチメントの吸着力をその体積で除した単位体積当たりの吸引力（ｇｆ／ｍｍ３  ）との関係につき測定した。その結果を，横軸，縦軸に対数目盛をとって示す。
図１７より知られるごとく，磁気セル数Ｎの増加と共に上記体積当たり吸引力が増大することが分かる。
【００６６】
次に，義歯アタッチメント及びキーパーの合計高さと吸引力との関係は，実施例１の義歯アタッチメントにおいて磁気セルの厚みを種々に変えた場合につき測定した。
【００６７】
即ち，図１８に示すごとく，例えば上記合計高さを３．５ｍｍとし，磁気セル数（Ｎ）は１つとしたときの吸引力，あるいは合計高さをその２０分の１の０．１８ｍｍ（アタッチメント高さ０．１３ｍｍ，キーパー高さ０．０５ｍｍ）とし，磁気セル数Ｎは１６１個としたときの吸引力などにつき測定した。
その結果，図１８に示すごとく，合計高さを０．０２ｍｍ（アタッチメント高さ０．０１６ｍｍ，キーパー高さ０．００４ｍｍ）まで低くしても，吸引力の低下が見られないことがわかる。
【００６８】
【発明の効果】
上述のごとく、本発明によれば従来に比べ非常に薄型の義歯アタッチメントにて高い吸引力を確保することができるので，従来の義歯アタッチメントのように，対咬歯を一部削ったり，歯ずいを除去しなくても装着することができ、義歯装着作業の容易な義歯アタッチメントを提供することができる。
【図面の簡単な説明】
【図１】実施例１における義歯アタッチメントの正面図。
【図２】実施例１における義歯アタッチメントの部分拡大正面図。
【図３】実施例１における義歯アタッチメントの要部拡大断面図。
【図４】実施例１における，義歯アタッチメントの部分斜視図。
【図５】実施例１における，（Ａ）義歯アタッチメントを装着する前の状態，及び（Ｂ）装着した状態を示す説明図。
【図６】実施例１における，義歯アタッチメントの磁気ループの状態を示す説明図。
【図７】実施例３における，義歯アタッチメントの正面図。
【図８】実施例３における義歯アタッチメントの部分拡大正面図。
【図９】実施例３における義歯アタッチメントの部分斜視図。
【図１０】実施例３における義歯アタッチメントとキーパーとの対向状態を示す説明図。
【図１１】実施例４における義歯アタッチメントの部分拡大正面図。
【図１２】実施例４における義歯アタッチメントの部分斜視図。
【図１３】実施例５における義歯アタッチメントの部分斜視図。
【図１４】実施例６における義歯アタッチメントの部分斜視図。
【図１５】実施例７における義歯アタッチメントの要部説明図。
【図１６】実施例８における義歯アタッチメントの要部説明図。
【図１７】実施例９における，磁気セル数と単位体積当たりの吸引力の関係を示す線図。
【図１８】実施例９における，合計高さと吸引力の関係を示す線図。
【図１９】従来例における義歯の説明図。
【図２０】従来例における義歯アタッチメントの説明図。
【図２１】従来例における義歯アタッチメントを装着した状態を示す義歯の説明図。
【図２２】従来例における義歯アタッチメントとキーパーとの合計高さと，吸引力との関係を示す線図。
【符号の説明】
１，８．．．義歯アタッチメント，
１１，１１０，１２，１３．．．磁石層，
２．．．ヨーク，
２１，２１０，２１１，２１３．．．磁路部，
２２．．．ヨーク背面板，
２３．．．側面板，
３，９３．．．キーパー，
４．．．補強板，
４５，４７．．．耐食性保護層，
４６．．．非磁性耐食材料，
【図１】
0003586969.tif 000002
【図２】
0003586969.tif 000003
【図３】
0003586969.tif 000004
【図４】
0003586969.tif 000005
【図５】
0003586969.tif 000006
【図６】
0003586969.tif 000007
【図７】
0003586969.tif 000008
【図８】
0003586969.tif 000009
【図９】
0003586969.tif 000010
【図１０】
0003586969.tif 000011
【図１１】
0003586969.tif 000012
【図１２】
0003586969.tif 000013
【図１３】
0003586969.tif 000014
【図１４】
0003586969.tif 000015
【図１５】
0003586969.tif 000016
【図１６】
0003586969.tif 000017
【図１７】
0003586969.tif 000018
【図１８】
0003586969.tif 000019
【図１９】
0003586969.tif 000020
【図２０】
0003586969.tif 000021
【図２１】
0003586969.tif 000022
【図２２】
0003586969.tif 000023